Brevet FR3051185A1 (20171117)
REVENDICATIONS1. Verre d'aluminosilicate de lithium cristallisable, destiné à la fabrication de vitrocéramiques transparentes, caractérisé en ce que, à l'exception des impuretés inévitables dues aux matières premières, il est exempt d'arsenic et d'antimoine, qu'il contient les composants suivants (en % en poids sur une base d'oxyde) : Liz() 3,4 - 4,1 A1203 20 - 22,5 Si02 64 - 68 Na20 + K20 0,4 - 1,2 Mg0 0,05 - 0,01 - 0,02, 25 avec la condition B1 : 0,15\n<CLM>\1\tVerre d'aluminosilicate de lithium cristallisable selon la revendication 1, caractérisé en ce que 30 il contient les composants suivants (en % en poids sur une base d'oxyde) : Liz() 3,4 - 0,1 - 1,9 - 0,01 - 0,018 avec la condition B2 : 0,4\n<CLM>\1\tVerre d'aluminosilicate de lithium cristallisable selon l'une des revendications précédentes, caractérisé en ce que il contient de 0,005 à 0,2 % en poids de Nd203.\n<CLM>\1\tVerre d'aluminosilicate de lithium cristallisable selon l'une des revendications précédentes, caractérisé en ce que pour les composants Nd203 et Fe2O3, on applique la condition Nd203 / Fe2O3 >\n<CLM>\1\t5. Verre d'aluminosilicate de lithium cristallisable selon l'une des revendications précédentes, caractérisé en ce que pour les composants Na2O et K2O, on applique la condition Na2O / K2O >\n<CLM>\1\t6. Verre d'aluminosilicate de lithium cristallisable selon l'une des revendications précédentes, caractérisé en ce que la proportion de CaO est au moins de 0,28 % en poids. 3051185 48\n<CLM>\1\tVerre d'aluminosilicate de lithium cristallisable selon l'une des revendications précédentes, caractérisé en ce que pour les composants CaO, BaO et SrO, on applique la condition (CaO + BaO) / Sr() >\n<CLM>\1\t5\n<CLM>\1\tVerre d'aluminosilicate de lithium cristallisable selon l'une des revendications précédentes, caractérisé en ce que la proportion de P2O5 est de 0,01 à 1,5 % en poids.\n<CLM>\1\tVerre d'aluminosilicate de lithium cristallisable selon l'une des revendications précédentes, caractérisé en ce que 10 il contient les composants suivants (en % en poids sur une base d' oxyde) : Liz() 3,4 - 0,1 - 0,1 - 0,8 CaO + BaO 0,7 - 1,8 20 Sr() 0 - 0,5 BaO 0 - 1,5 CaO + Sr() + BaO 0,8 - 2 ZnO 1,1 - 2,1 B203 0 - 1 25 TiO2 > 1,9 - 0,01 - 0,018 Nd203 0,005 - 0,2 avec la condition B2 : 0,4\n<CLM>\1\tVerre d'aluminosilicate de lithium cristallisable selon l'une des revendications précédentes, caractérisé en ce que il contient les composants suivants (en % en poids sur une base 5 d'oxyde) : Liz() 3,4 - 0,1 - 1,9 - 0,01 - 0,018 25 Nd203 > 0,01 - 0,15 avec la condition B2 : 0,4\n<CLM>\1\tVerre d'aluminosilicate de lithium cristallisable selon l'une des revendications précédentes, caractérisé en ce qu'il présente - une température 102 de moins de 1 770 °C et/ou - une température de mise en oeuvre VA d'au maximum 1 330 °C et/ou 3051185 50 - une limite supérieure de dévitrification OEG qui est inférieure d'au moins 10 °C à la température de mise en oeuvre VA.\n<CLM>\1\tVitrocéramique transformée à partir d'un verre d'aluminosilicate de lithium selon l'une des revendications 1 à\n<CLM>\1\t5\n<CLM>\1\tVitrocéramique selon la revendication 12, caractérisée en ce qu'elle contient des cristaux mixtes de quartz-(3 en tant que phase cristalline principale.\n<CLM>\1\tVitrocéramique selon la revendication 13, caractérisée en ce que, pour une épaisseur de 4 mm, elle présente une transmission de 10 lumière Y de plus de 82 % et/ou une couleur c* d'au maximum 5,5.\n<CLM>\1\tVitrocéramique selon la revendication 13, caractérisée en ce que, pour une épaisseur de 4 mm, la transmission de lumière Y est supérieure à 82 % et la couleur c* est au maximum de 5,5, pour une diffusion visuellement à peine perceptible avec une valeur de turbidité 15\n<CLM>\1\tVitrocéramique selon la revendication 12, caractérisée en ce qu'elle contient des cristaux mixtes de kéatite en tant que phase cristalline principale.\n<CLM>\1\tVitrocéramique selon l'une des revendications 12 à 16, 20 caractérisée en ce qu'elle se présente sous la forme d'une plaque d'une épaisseur allant de 2 mm à 20 mm.\n<CLM>\1\tProcédé de fabrication d'un verre d'aluminosilicate de lithium cristallisable selon l'une des revendications 1 à 11, caractérisé en ce qu'il comprend les étapes suivantes : 25 a) mise à disposition d'une composition de mélange vitrifiable de matières premières techniques, contenant de 20 à 80 % en poids de calcin ; b) mise en fusion et affinage du mélange vitrifiable dans une unité classique, à des températures inférieures à 1 750 °C ; 30 c) refroidissement du bain de verre et mise en forme, à des températures proches de la température de mise en oeuvre VA, et d) refroidissement dans un four de recuit, jusqu'à la température ambiante. 3051185 51\n<CLM>\1\tProcédé de fabrication d'une vitrocéramique selon l'une des revendications 13 à 15, caractérisé en ce que la céramisation est réalisée avec le programme suivant : a) augmentation de la température du verre cristallisable, jusqu'à la 5 plage de températures d'environ 680 °C, en l'espace de 3 à 60 minutes ; b) augmentation de la température du verre cristallisable, l'intérieur de la plage de températures de la nucléation, allant de 680 à 800 °C, pendant un lapse de temps d'environ 10 à 100 10 minutes ; c) augmentation de la température du verre contenant des germes de cristallisation, en l'espace de 5 à 80 minutes, jusqu'à la plage de températures à vitesse élevée de croissance des cristaux allant de 850 à 950 °C ; 15 d) maintien dans la plage de températures, à la température maximale allant de 850 à 950 °C, jusqu'à 60 minutes, où des cristaux du type cristaux mixtes de quartz-(3 croissent sur les germes de cristallisation, et ensuite ; e) refroidissement rapide de la vitrocéramique obtenue, jusqu'à la 20 température ambiante, en moins de 150 minutes, la céramisation du verre présentant une durée totale de moins de 300 min.\n<CLM>\1\tUtilisation d'un objet qui comprend une plaque en vitrocéramique selon la revendication 17, en tant que verre anti-feu, 25 vitre de cheminée, vitre de four, plan de cuisson, le cas échéant avec un revêtement sur la face inférieure, recouvrement dans le domaine de l'éclairage, en tant que verre de sécurité, de manière facultative dans une structure composite stratifiée, comme plaque support ou garnissage de four dans des processus thermiques.